(57)【要約】  【課題】高いエネルギー効率での発電が可能であり、供給ガスの露点によらず、高い発電性能を有し、かつ長期間にわたって安定した発電が可能な固体高分子型燃料電池を提供する。  【解決手段】スルホン酸基を有する高分子化合物からなる陽イオン交換膜にコバルトイオンを含有させた高分子電解質膜１を、固体高分子型燃料電池用電解質膜として用いる。また、触媒粉末およびスルホン酸基を有するイオン交換樹脂を含むアノード触媒層とカソード触媒層３との少なくとも一方に、コバルトイオンを含有させた膜・電極接合体７を用いる。【選択図】図１
2006210166.tif 000002
【特許請求の範囲】
【請求項１】
スルホン酸基を有する高分子化合物を用いた陽イオン交換膜からなり、コバルトイオンを、前記陽イオン交換膜中の−ＳＯ3-基のモル数の０．５〜３０％含むことを特徴とする、固体高分子型燃料電池用電解質膜。
【請求項２】
スルホン酸基を有する高分子化合物を用いて形成された層が２層以上積層された積層膜からなり、前記積層膜に含まれる層のうち少なくとも１層にはコバルトイオンが含まれており、前記積層膜全体で、前記積層膜中の−ＳＯ3-基のモル数の０．５〜３０％のコバルトイオンを含むことを特徴とする、固体高分子型燃料電池用電解質膜。
【請求項３】
前記スルホン酸基を有する高分子化合物は、スルホン酸基を有するパーフルオロカーボン重合体である、請求項１または２に記載の固体高分子型燃料電池用電解質膜。
【請求項４】
前記パーフルオロカーボン重合体は、ＣＦ2＝ＣＦ−（ＯＣＦ2ＣＦＸ）m−Ｏp−（ＣＦ2）n−ＳＯ3Ｈで表されるパーフルオロビニル化合物（ただし、ｍは０〜３の整数を示し、ｎは０〜１２の整数を示し、ｐは０又は１を示し、ｎが０のときはｐ＝０かつｍ≠０であり、Ｘはフッ素原子又はトリフルオロメチル基を示す。）に基づく繰り返し単位と、テトラフルオロエチレンに基づく繰り返し単位とを含む共重合体である、請求項３に記載の固体高分子型燃料電池用電解質膜。
【請求項５】
触媒粉末と、スルホン酸基を有するイオン交換樹脂とを含む触媒層を有するアノード及びカソードと、
前記アノードの触媒層と前記カソードの触媒層との間に配置された電解質膜とを有する固体高分子型燃料電池用膜・電極接合体であって、
前記アノードの触媒層および前記カソードの触媒層の少なくとも一方に、当該触媒層中に含まれる−ＳＯ3-基の０．５〜３０％のコバルトイオンが含まれることを特徴とする、固体高分子型燃料電池用膜・電極接合体。
【請求項６】
触媒粉末と、陽イオン交換基を有するイオン交換樹脂とを含む触媒層を有するアノード及びカソードと、
前記アノードの触媒層と前記カソードの触媒層との間に配置された電解質膜とを有する固体高分子型燃料電池用膜・電極接合体であって、
前記電解質膜が、請求項１〜４のいずれかに記載の固体高分子型燃料電池用電解質膜からなることを特徴とする、固体高分子型燃料電池用膜・電極接合体。
【発明の詳細な説明】
【技術分野】
【０００１】
本発明は、初期の出力電圧が高く、長期にわたって出力電圧が高い、固体高分子型燃料電池用電解質膜、および固体高分子型燃料電池用膜・電極接合体に関する。
【背景技術】
【０００２】
燃料電池は、原料となるガスの反応エネルギーを直接電気エネルギーに変換する電池である。燃料電池のうち、水素・酸素燃料電池は、その反応生成物が原理的に水のみであるために、地球環境への影響がほとんどない。また、水素・酸素燃料電池のうち、固体高分子型燃料電池は、電解質として高分子電解質膜が用いられているが、近年高いイオン導電性を有する高分子電解質膜が開発されているために、この高分子電解質膜を用いることによって、常温でも作動でき高出力密度が得られる。
以上の理由により、固体高分子型燃料電池には、近年のエネルギー問題、地球環境問題への社会的要請の高まりとともに、電気自動車等の移動車両や、小型コージェネレーションシステム等の電源として、大きな期待が寄せられている。
【０００３】
固体高分子型燃料電池では、通常、高分子電解質膜としてプロトン伝導性のイオン交換膜が用いられる。固体高分子型燃料電池は、このイオン交換膜を用いた高分子電解質膜と、高分子電解質膜の一方の面に形成されたアノードの触媒層および他方の面に形成されたカソードの触媒層と、各触媒層上に形成されたガス拡散層とを備える。固体高分子型燃料電池では、燃料である水素を含むガスをアノード側に供給し、酸化剤となる酸素を含むガス（例えば空気等）をカソード側に供給することによって、発電が行われる。
【０００４】
ところで、固体高分子型燃料電池のカソードでは過酸化水素（Ｈ2Ｏ2）を経由した酸素の還元反応が進行する。したがって、固体高分子型燃料電池では、触媒層中で生成する過酸化水素又は過酸化物ラジカルによって、高分子電解質膜が劣化する可能性が懸念されている。
また、アノードにはカソードの反応によって生成した酸素分子が膜内を透過してくるため、アノードでも水素分子と酸素分子が反応を引き起こすことによりラジカルが生成されるので、このラジカルによって高分子電解質膜が劣化することも考えられる。
【０００５】
特に炭化水素樹脂重合体は、ラジカルに対する安定性が乏しいため、高分子電解質膜として炭化水素樹脂重合体からなる膜を用いた固体高分子型燃料電池は、長期間にわたる運転を行うにあたって大きな問題を抱えている。
例えば、固体高分子型燃料電池が初めて実用化されたのは、米国のジェミニ宇宙船の電源として採用された時であり、この時にはスチレン−ジビニルベンゼン重合体をスルホン化した膜が高分子電解質膜として使用されたが、この固体高分子型燃料電池は、長期間にわたる耐久性に問題があった。
【０００６】
このような問題を改善する技術として、高分子電解質膜内に触媒金属粒子を担持させ、過酸化水素を分解する技術（特許文献１）や、高分子電解質膜中に過酸化物ラジカルを接触分解できる遷移金属酸化物又はフェノール性水酸基を有する化合物を添加する技術（特許文献２）、スルホン化ポリフェニレンサルファイド膜に含まれるスルホン酸基の水素（水素イオン）の一部を、Ｍｇ、Ｃａ等で置換する技術（特許文献３）が開示されている。
【０００７】
しかし、特許文献１および２に開示されている技術は、生成する過酸化水素を分解したり、過酸化物ラジカルによる酸化を低減したりする技術であり、初期的には改善の効果があるものの、高分子電解質膜自体の分解を大きく抑制する技術ではない。
したがって、これらの技術を用いて作製された固体高分子型燃料電池は、長期間にわたる耐久性の改善が不十分な可能性があった。またコスト的にも高くなるという問題があった。
また、特許文献３に開示されている技術では、スルホン化ポリフェニレンサルファイド膜に含まれるスルホン酸基の水素の一部を、Ｍｇ、Ｃａ、Ｓｒ、Ｂａ、Ｚｎ、Ｃｕ、Ａｌ、Ｇａ、Ｉｎ、Ｙ、Ｌａ、Ｔｉ、ＺｒおよびＨｆのうち少なくとも１種類の金属で置換されているが、長期間運転した場合の耐久性については不十分であった。
【０００８】
一方、ラジカルに対する安定性に優れる重合体として、スルホン酸基を有するパーフルオロカーボン重合体からなるイオン交換膜が知られている。
近年、このようなイオン交換膜を高分子電解質膜として用いた固体高分子型燃料電池は、自動車用、住宅用市場等の電源として期待され、実用化への要望が高まり開発が加速している。これらの用途では、特に高い効率での運転が要求されるため、より高い電圧での運転が望まれると同時に低コスト化が望まれている。
また、固体高分子型燃料電池は、高分子電解質膜の導電性を確保するために、加湿して運転される場合が多いが、システム全体の効率の点から低加湿又は無加湿での運転が要求されることも多い。
【０００９】
しかし、このパーフルオロカーボン重合体からなるイオン交換膜を高分子電解質膜として用いた固体高分子型燃料電池においても、高加湿での運転では安定性が非常に高いものの、低加湿または無加湿での運転においては、電圧劣化が大きいことが報告されている（非特許文献１参照）。
【００１０】
【特許文献１】特開平０６−１０３９９２号公報
【特許文献２】特開２００１−１１８５９１号公報
【特許文献３】特開２００４−０１８５７３号公報
【非特許文献１】新エネルギー・産業技術総合開発機構主催  平成１２年度固体高分子燃料電池研究開発成果報告会要旨集、５６頁１６〜２４行
【発明の開示】
【発明が解決しようとする課題】
【００１１】
そこで、本発明は、固体高分子型燃料電池に用いられた場合に、固体高分子型燃料電池の出力電圧が、初期から長期にわたって十分に高くなり、また、低加湿や無加湿で運転した場合にも十分に高くなる電解質膜およびその製造方法、ならびに膜・電極接合体を提供することを目的とする。
【課題を解決するための手段】
【００１２】
本発明者らは、固体高分子型燃料電池用電解質膜としてスルホン酸基を有する高分子化合物からなるイオン交換膜を用いた固体高分子型燃料電池において、低加湿又は無加湿で長期間運転した場合における固体高分子型燃料電池用電解質膜の劣化を防止することを目的に鋭意検討した結果、コバルトイオンを含有させることにより、固体高分子型燃料電池用電解質膜の劣化を格段に抑制できることを見出し、本発明に至った。
すなわち、本発明は、以下の（１）〜（６）を提供する。
【００１３】
（１）スルホン酸基を有する高分子化合物を用いた陽イオン交換膜からなり、コバルトイオンを、前記陽イオン交換膜中の−ＳＯ3-基のモル数の０．５〜３０％含むことを特徴とする、固体高分子型燃料電池用電解質膜。
【００１４】
（２）スルホン酸基を有する高分子化合物を用いて形成された層が２層以上積層された積層膜からなり、前記積層膜に含まれる層のうち少なくとも１層にはコバルトイオンが含まれており、前記積層膜全体で、前記積層膜中の−ＳＯ3-基のモル数の０．５〜３０％のコバルトイオンを含むことを特徴とする、固体高分子型燃料電池用電解質膜。
【００１５】
（３）前記スルホン酸基を有する高分子化合物は、スルホン酸基を有するパーフルオロカーボン重合体である、前記（１）または（２）に記載の固体高分子型燃料電池用電解質膜。
【００１６】
（４）前記パーフルオロカーボン重合体は、ＣＦ2＝ＣＦ−（ＯＣＦ2ＣＦＸ）m−Ｏp−（ＣＦ2）n−ＳＯ3Ｈで表されるパーフルオロビニル化合物（ただし、ｍは０〜３の整数を示し、ｎは０〜１２の整数を示し、ｐは０又は１を示し、ｎが０のときはｐ＝０かつｍ≠０であり、Ｘはフッ素原子又はトリフルオロメチル基を示す。）に基づく繰り返し単位と、テトラフルオロエチレンに基づく繰り返し単位とを含む共重合体である、前記（３）に記載の固体高分子型燃料電池用電解質膜。
【００１７】
（５）触媒粉末と、スルホン酸基を有するイオン交換樹脂とを含む触媒層を有するアノード及びカソードと、前記アノードの触媒層と前記カソードの触媒層との間に配置された電解質膜とを有する固体高分子型燃料電池用膜・電極接合体であって、前記アノードの触媒層および前記カソードの触媒層の少なくとも一方に、当該触媒層中に含まれる−ＳＯ3-基の０．５〜３０％のコバルトイオンが含まれることを特徴とする、固体高分子型燃料電池用膜・電極接合体。
【００１８】
（６）触媒粉末と、陽イオン交換基を有するイオン交換樹脂とを含む触媒層を有するアノード及びカソードと、前記アノードの触媒層と前記カソードの触媒層との間に配置された電解質膜とを有する固体高分子型燃料電池用膜・電極接合体であって、前記電解質膜が、前記（１）〜（４）のいずれかに記載の固体高分子型燃料電池用電解質膜からなることを特徴とする、固体高分子型燃料電池用膜・電極接合体。
【発明の効果】
【００１９】
本発明の固体高分子型燃料電池用電解質膜および膜・電極接合体は、固体高分子型燃料電池の発電により生成される過酸化水素又はラジカルに対する耐久性が極めて優れている。
したがって、本発明によれば、初期の出力電圧が高く、長期にわたって高い出力電圧を得ることが可能な固体高分子型燃料電池を提供できる。また、高加湿条件下だけではなく低加湿条件下でも、高い出力電圧を得ることが可能な固体高分子型燃料電池を提供できる。
【発明を実施するための最良の形態】
【００２０】
以下、本発明について、図面を参照しながら詳細に説明する。
【００２１】
最初に、図１を用いて、本発明が適用される固体高分子型燃料電池の一態様について説明する。
【００２２】
図１に示すように、固体高分子型燃料電池は、固体高分子型燃料電池用電解質膜（以下、高分子電解質膜という。）１と、高分子電解質膜１の一方主面上に形成されたアノード触媒層２と、高分子電解質膜１の他方主面上に形成されたカソード触媒層３と、を有する固体高分子型燃料電池用膜・電極接合体（以下、膜・電極接合体という）７を備える。また、固体高分子型燃料電池は、膜・電極接合体７を収納するセパレータ５と、セパレータ５内を密封するガスシール体６とを備える。
【００２３】
また、アノード触媒層２とセパレータ５との間にはガス拡散層４が備えられることが好ましく、カソード触媒層３とセパレータ５との間にはガス拡散層４´が備えられることが好ましい。ガス拡散層４、４´を備える場合には、ガス拡散層４、４´も含めて膜・電極接合体７という。
【００２４】
高分子電解質膜１は、スルホン酸基を有する高分子化合物を用いた陽イオン交換膜からなる。
高分子電解質膜１は、アノード触媒層２中で生成するプロトンを膜厚方向に沿ってカソード触媒層３へ選択的に透過させる役割を有する。また、高分子電解質膜１は、アノードに供給される水素とカソードに供給される酸素が混じり合わないようにするための隔膜としての機能も有する。
【００２５】
アノード触媒層２は、アノードの触媒層であって、アノードで進行する反応の触媒を含有する。
アノード触媒層２は、例えば、白金とルテニウムの合金をカーボン担体に担持した触媒粉末と、イオン交換樹脂とを用いて形成される。
【００２６】
また、カソード触媒層３は、カソードの触媒層であって、カソードで進行する反応の触媒を含有する。
カソード触媒層３は、例えば、白金又は白金合金をカーボン担体に担持した触媒粉末と、イオン交換樹脂とを用いて形成される。
【００２７】
アノード触媒層２およびカソード触媒層３に用いられるイオン交換樹脂としては、陽イオン交換基を有する、炭化水素系重合体、含フッ素重合体を挙げることができ、特にパーフルオロカーボン重合体がより好ましい。
【００２８】
ガス拡散層４、４´は、通常多孔性の導電性材料からなり、必ずしも備えられていなくてもよいが、アノード触媒層２およびカソード触媒層３へのガスの拡散を促進し、集電体の機能も有するので、通常は備えられていることが好ましい。
ガス拡散層４、４´は、例えば、カーボンペーパーやカーボンクロス、カーボンフェルト等の導電性の多孔質シートを用いて形成される。また、ガス拡散層４、４´は、カーボンペーパー、カーボンクロス、カーボンフェルト上にフッ素樹脂で撥水処理を行った材料を用いて形成されることが好ましい。このような材料を用いて形成されることにより、カソード触媒層３中で発生する水などがガス拡散層４、４´に形成されている孔を塞いで、ガスの拡散が抑制されることを回避することができる。
【００２９】
なお、ガス拡散層４、４´が備えられている場合には、アノード触媒層２と、カソード触媒層３と、ガス拡散層４、４´とを合わせて電極という。また、ガス拡散層４とアノード触媒層２とを合わせてアノードといい、ガス拡散層４´とカソード触媒層３とを合わせてカソードという。
【００３０】
セパレータ５は、膜・電極接合体７との対向面にガスが通過するための溝（以下、ガス流路という）５ａが形成されている。セパレータ５は、固体高分子型燃料電池の外部から供給される水素や酸素などのガスを、アノード触媒層２とカソード触媒層３とに供給する。
セパレータ５は、金属製、カーボン製のもののほか、黒鉛と樹脂を混合した材料からなるものもあり、各種導電性材料を幅広く使用できる。
【００３１】
以上説明した固体高分子型燃料電池は、アノード側には、ガス流路５ａを介して、例えばメタノールや天然ガス等の燃料を改質して得られる水素ガスが供給される。また、カソード側には、ガス流路５ａを介して酸素ガスが供給される。
水素ガスが供給されることにより、アノードでは以下の式１に示す反応がおこる。また、酸素ガスが供給されることにより、カソードでは以下の式２に示す反応がおこる。
【００３２】
Ｈ2→２Ｈ+＋２ｅ-・・・式１
１／２Ｏ2＋２Ｈ+＋２ｅ-→Ｈ2Ｏ・・・式２
【００３３】
なお、アノード触媒層２側にメタノールを供給する電池は、直接メタノール燃料電池とよばれているが、本発明は、直接メタノール燃料電池にも適用することができる。
【００３４】
本発明では、高分子電解質膜１、アノード触媒層２、およびカソード触媒層３からなる群から選ばれるいずれか１以上に、コバルトイオンが含有される。なお、コバルトイオンは＋２価又は＋３価の状態を取り得るが、どちらのコバルトイオンが含有されていてもよい。
【００３５】
第１の形態
最初に、本発明を実施するための第１の形態として、高分子電解質膜１にコバルトイオンが含有されている場合について説明する。
【００３６】
高分子電解質膜１を用いた固体高分子型燃料電池は、初期の出力電圧、長時間運転した後の出力電圧、および低加湿で運転した場合の出力電圧が良好である。
この理由は、必ずしも明確ではないが、コバルトイオンがスルホン酸基の水素原子と置換され、過酸化水素またはラジカルによる劣化が生じにくくなっているためと考えられる。
なお、低加湿とは、アノード側に供給するガスの露点と、カソード側に供給するガスの露点とが、セル温度より低い状態をいう。
【００３７】
高分子電解質膜１に含まれるコバルトイオンは、陽イオン交換膜に含まれる−ＳＯ3-のモル数の０．５〜３０％であることが好ましい。なお、以下では、高分子電解質膜１中における−ＳＯ3-のモル数に対するコバルトイオンのモル数を、「コバルトイオンの含有率」という。
高分子電解質膜１中のコバルトイオンの含有率は、１〜２５％であることがより好ましく、１．５〜２０％であることがさらに好ましい。
【００３８】
高分子電解質膜１におけるコバルトイオンの含有率が上記範囲内であれば、高分子電解質膜１は、過酸化水素又は過酸化物ラジカルに対する安定性を十分に確保できる。また、コバルトイオンの含有率が上記範囲内であれば、高分子電解質膜１は、水素イオンの十分な伝導性を確保することができるので、膜抵抗の増大による発電特性の低下を回避できる。
【００３９】
高分子電解質膜１に含まれるコバルトイオンが２価である場合には、スルホン酸基の水素（水素イオン）がコバルトイオンによりイオン置換されると、Ｃｏ2+が２個の−ＳＯ3-と結合する。
【００４０】
コバルトイオンが完全に２個の−ＳＯ3-と結合している場合には、高分子電解質膜１では、高分子電解質膜１中の全ての−ＳＯ3-のモル数に対するコバルトイオンと結合している−ＳＯ3-のモル数の割合（以下、スルホン酸基の置換率という）が、高分子電解質膜１中のコバルトイオンの含有率の２倍となる。
また、コバルトイオンが全て２価であると仮定すると、高分子電解質膜１中のスルホン酸基の置換率は、高分子電解質膜１中のコバルトイオンの含有率が０．５〜３０％である場合には、１〜６０当量％となる。
【００４１】
また、高分子電解質膜１に含まれるコバルトイオンが３価である場合には、スルホン酸基の水素がコバルトイオンによりイオン置換されると、Ｃｏ3+が３個の−ＳＯ3-と結合する。
【００４２】
コバルトイオンが完全に３個の−ＳＯ3-と結合している場合には、高分子電解質膜１では、高分子電解質膜１中のスルホン酸基の置換率が、高分子電解質膜１中のコバルトイオンの含有率の３倍となる。
【００４３】
なお、高分子電解質膜１中のコバルトイオンの含有率を測定する方法としては、酸−塩基滴定によるスルホン酸基の水素（水素イオン）に由来するイオン交換容量の測定を金属置換前後で行う方法や、触媒層中に含まれる金属置換量を、原子吸光分析法およびＩＣＰ発光分析法などにより定量分析する方法が例示できるが、これらに限定されるものではない。
【００４４】
高分子電解質膜１を構成する高分子化合物は、特に限定されないが、イオン交換容量が０．５〜３．０ミリ当量／ｇ乾燥樹脂であることが好ましく、０．７〜２．５ミリ当量／ｇ乾燥樹脂であることがより好ましい。
【００４５】
また、耐久性の観点から、上記高分子化合物は含フッ素重合体であることが好ましく、特にパーフルオロカーボン重合体（エーテル結合性の酸素原子を含んでいてもよい）が好ましい。
【００４６】
パーフルオロカーボン重合体としては、ＣＦ2＝ＣＦ−（ＯＣＦ2ＣＦＸ）m−Ｏp−（ＣＦ2）n−ＳＯ3Ｈで表されるパーフルオロビニル化合物（ただし、ｍは０〜３の整数を示し、ｎは０〜１２の整数を示し、ｐは０又は１を示し、ｎが０のときはｐ＝０かつｍ≠０であり、Ｘはフッ素原子又はトリフルオロメチル基を示す。）に基づく繰り返し単位と、テトラフルオロエチレンに基づく繰り返し単位とを含む共重合体を用いることが好ましく、テトラフルオロエチレンに基づく繰り返し単位と、下記式（ｉ）〜（ｉｉｉ）で表される化合物に基づく繰り返し単位との共重合体を用いることがより好ましい。なお、下記式（ｉ）〜（ｉｉｉ）中、ｑは１〜８の整数、ｒは１〜８の整数、ｔは１〜３の整数を示す。
【００４７】
【化１】
2006210166.tif 000003
【００４８】
高分子電解質膜１に、スルホン酸基を有するパーフルオロカーボン重合体を用いる場合、重合後にフッ素化することによって重合体の末端がフッ素化処理されたものを用いてもよい。重合体の末端がフッ素化されていると、より過酸化水素や過酸化物ラジカルに対する安定性が優れるため耐久性が向上する。
【００４９】
また、高分子化合物としては、上述のスルホン酸基を有するパーフルオロカーボン重合体以外のものも使用でき、例えば高分子の主鎖に、又は主鎖と側鎖に芳香環を有しており、この芳香環にスルホン酸基が導入された構造を有する高分子化合物であって、イオン交換容量が０．８〜３．０ミリ当量／ｇ乾燥樹脂である高分子化合物が好ましく使用できる。具体的には、例えば下記の高分子化合物が使用できる。
【００５０】
スルホン化ポリアリーレン、スルホン化ポリベンゾオキサゾール、スルホン化ポリベンゾチアゾール、スルホン化ポリベンゾイミダゾール、スルホン化ポリスルホン、スルホン化ポリエーテルスルホン、スルホン化ポリエーテルエーテルスルホン、スルホン化ポリフェニレンスルホン、スルホン化ポリフェニレンオキシド、スルホン化ポリフェニレンスルホキシド、スルホン化ポリフェニレンサルファイド、スルホン化ポリフェニレンスルフィドスルホン、スルホン化ポリエーテルケトン、スルホン化ポリエーテルエーテルケトン、スルホン化ポリエーテルケトンケトン、スルホン化ポリイミド等。
【００５１】
なお、高分子電解質膜１は、コバルトイオンを含有し、スルホン酸基を有する陽イオン交換膜のみからなる膜であってもよいが、他の成分を含んでいてもよく、ポリテトラフルオロエチレンやパーフルオロアルキルエーテル等、スルホン酸基を有する陽イオン交換膜以外の樹脂等の繊維、織布、不織布、多孔体等により補強されている膜であってもよい。
【００５２】
高分子電解質膜１にコバルトイオンを含有させる方法は、特に限定されないが、具体的な方法としては、例えば以下の（１）〜（３）に説明する方法が挙げられる。
【００５３】
（１）コバルトイオンが含まれる溶液中に、スルホン酸基を有する高分子化合物からなる膜を浸漬してイオン交換により置換する方法。
【００５４】
（２）スルホン酸基を有するパーフルオロカーボン重合体の分散液中にコバルトイオンを含む塩を添加してスルホン酸基の一部をコバルトイオンでイオン交換した後、又はコバルトイオンを含む溶液とスルホン酸基を有する高分子化合物との分散液を混合してスルホン酸基の一部をコバルトイオンでイオン交換した後、得られた液を用いてキャスト法等により製膜する方法。
【００５５】
（３）コバルトの有機金属錯塩を、スルホン酸基を有する高分子化合物からなる陽イオン交換膜と接触させて、スルホン酸基の一部をコバルトイオンでイオン交換する方法。
【００５６】
上述した方法で用いられるコバルトイオンを含む塩としては、コバルトの硝酸塩、硫酸塩、水酸化物、酢酸塩、アセチルアセナート塩など幅広く利用できるが、これらに限定されるものではない。
【００５７】
なお、高分子電解質膜１には、スルホン酸基を有する高分子化合物からなる層が２層以上積層された積層膜が用いられてもよい。この場合、積層膜を構成する層のうち少なくとも１層にコバルトイオンが含有されていればよい。
例えば、陽イオン交換膜以外の樹脂等の繊維、織布、不織布、多孔体などで補強する場合には、スルホン酸基を有する高分子化合物を用いて形成された層を積層すること等によって高分子電解質膜１が得られる。この場合には、必要に応じて１層にコバルトイオンを含有させてもよく、複数の層にコバルトイオンを含有させてもよい。
【００５８】
高分子電解質膜１が上述した積層膜からなる場合は、コバルトイオンの含有率は、高分子電解質膜１の全体で０．５〜３０％の範囲内であればよい。したがって、コバルトイオンが全ての層に含まれていない場合には、コバルトイオンが含まれている層におけるコバルトイオンの含有率は、上述の範囲より高くてもよい。
【００５９】
また、上述した積層膜の作製方法としては、特に限定されないが、例えば以下の（ｉ）または（ｉｉ）に示される方法が挙げられる。
【００６０】
（ｉ）上述の（１）〜（３）のいずれかの方法によってコバルトイオンが含有されている陽イオン交換膜を作製しておき、コバルトイオンが含有されていない陽イオン交換膜と積層する方法。
【００６１】
（ｉｉ）上述の（１）〜（３）のいずれかの方法によってコバルトイオンが含有されている陽イオン交換膜を複数作製しておき、得られた複数の陽イオン交換膜を積層する方法。
【００６２】
第２の形態
つぎに、本発明を実施するための第２の形態として、膜・電極接合体７に備えられるアノード触媒層２またはカソード触媒層３の少なくとも一方に、コバルトイオンが含有されている場合について説明する。
なお、この場合には、高分子電解質膜１には、コバルトイオンが含まれていてもよく、含まれていなくてもよいが、含まれていることが好ましい。
【００６３】
本発明の第２の形態では、アノード触媒層２またはカソード触媒層３の一方または両方に、コバルトイオンが含有されている。なお、以下の説明では、アノード触媒層２とカソード触媒層３とを総称する場合には、単に触媒層２、３という。
【００６４】
触媒層２、３を用いた膜・電極接合体７を備える固体高分子型燃料電池は、初期の出力電圧、長時間運転した後の出力電圧、低加湿で運転した場合の出力電圧が良好なものとなる。
また、高分子電解質膜１と触媒層２、３にコバルトイオンが含有されている場合は、過酸化水素や過酸化物ラジカルがいずれの場所で発生しても、これらによる膜・電極接合体７の劣化を抑制でき、好ましい。
【００６５】
触媒層２、３は、後述した触媒金属、好ましくはカーボン担体に担持された触媒金属とイオン交換樹脂とを用いて形成される。
本発明では、イオン交換樹脂として、スルホン酸基を有する炭化水素系重合体、含フッ素重合体を使用することができる。また、高分子電解質膜１に用いられる陽イオン交換膜の繰り返し単位と同じ繰り返し単位からなる重合体を用いることが好ましい。
【００６６】
アノード触媒層２またはカソード触媒層３のうち少なくとも一方にコバルトイオンが含有される場合、コバルトイオンの含有率は、１．５〜３０％であることが好ましい。
コバルトイオンの含有率がこの範囲である場合は、過酸化水素による劣化を十分に抑制できる。また、抵抗値の増大によって結果的に生じる出力電圧の低下を低減できる。
【００６７】
コバルトイオンが２価である場合には、スルホン酸基の水素がコバルトイオンによりイオン交換されると、Ｃｏ2+が２個のＳＯ3-と結合する。また、３価である場合には、Ｃｏ2+が３個のＳＯ3-と結合する。
【００６８】
なお、触媒層２、３中のコバルトイオンの含有率は、高分子電解質膜１中のコバルトイオンの含有率と同じ方法で測定できる。
【００６９】
カソード触媒層３にコバルトイオンを含有させた場合には、酸素還元反応が起きるカソードの電位付近で、中間体である過酸化水素によって生じる劣化を抑制することができると考えられる。
また、アノードの電位付近でも過酸化水素が電気化学的に生成することが知られているため、カソード触媒層３とアノード触媒層２との両方にコバルトイオンを含有させることによって、固体高分子型燃料電池では、よりいっそう過酸化水素によって生じる劣化を抑制することが可能である。
【００７０】
また、触媒層２、３にコバルトイオンを含有させることにより、アノードまたはカソードで生成する過酸化水素、過酸化物ラジカルによって生じる劣化を抑制できるので、これらに対する陽イオン交換樹脂の分解耐性そのものも向上させることが可能である。
さらに、カソードにおいて生成する水による陽イオン交換樹脂の膨潤を抑制する効果も同時に期待できる。
【００７１】
以上説明したように、アノード触媒層２および／またはカソード触媒層３にコバルトイオンを含有させた膜・電極接合体７を備える固体高分子型燃料電池は、長期間にわたって運転した場合にも、出力電圧の低下などの性能低下が起こりにくくなると考えられる。
【００７２】
触媒層２、３に用いられる触媒粉末は、触媒金属の微粒子そのままでもよいが、触媒金属微粒子をカーボンの担体上で担持した担持触媒であることが好ましい。この担持触媒は、触媒金属をより分散性よく担持しており、燃料電池の発電において反応面積が大きくなり結果としてより高い発電特性を出すことができるため、好ましい。
【００７３】
カーボンの担体となるカーボン材料としては、細孔の発達したカーボンブラック、活性炭、カーボンナノチューブ、カーボンナノホーン等、種々の炭素材料が好ましく用いられる。
固体高分子型燃料電池では、通常カーボンブラックが使用されることが多く、カーボンブラックとしては、チャンネルブラック、ファーネスブラック、サーマルブラック、アセチレンブラック等が挙げられる。また、活性炭としては、種々の炭素原子を含む材料を炭化、賦活処理して得られる種々の活性炭も使用できる。
【００７４】
触媒金属をカーボン担体に担持させる場合、触媒金属とカーボン担体とは、質量比（触媒金属：カーボン担体）で２：８〜７：３であることが好ましく、特に４：６〜６：４であることが好ましい。
この範囲であれば、アノード触媒層２およびカソード触媒層３の厚さを薄くすることが可能であり、アノードおよびカソードに対するガスの拡散性を高め、優れた出力特性を得ることができる。また、反応に必要な触媒金属の量も十分となる。また、触媒金属の含有量が多すぎることによって、カーボン担体上で触媒金属粒子同士の凝集が起こり、性能が低下することを防ぐことができる。
【００７５】
触媒層２、３は、触媒金属とイオン交換樹脂とを含む塗工液、好ましくは、担持触媒とイオン交換樹脂とを含む塗工液を、基材上に塗布して加熱することによって、形成される。基材としては、具体的には、別途用意したプラスチックフィルム（以下、ポリマーフィルムともいう）や、高分子電解質膜１、ガス拡散層４、４´などが用いられる。
【００７６】
ポリマーフィルムとしては、触媒層形成用塗工液中に含まれる分散媒に対して安定なフィルムを好ましく使用でき、例えば、ポリプロピレン、ポリエチレンテレフタレート、エチレン・テトラフルオロエチレン共重合体、ポリテトラフルオロエチレンのシート等が挙げられる。
【００７７】
また、触媒層２、３にコバルトイオンが含有されている膜・電極積層体７を作製する方法としては、例えば以下の（１）〜（３）に説明する方法が挙げられる。
【００７８】
（１）最初に、別途用意したポリマーフィルム上に、それぞれアノード触媒層２と、カソード触媒層３とを形成して、所定の濃度のコバルトイオンを含む溶液に浸漬する。
次いで、アノード触媒層２と、高分子電解質膜１と、カソード触媒層３とを積層して、ホットプレスすることにより、アノード触媒層２とカソード触媒層３とを高分子電解質膜１に熱転写し、ポリマーフィルムを剥離することにより、膜・電極接合体７を得る。
なお、コバルトイオンとしては、硝酸塩、硫酸塩、水酸化物、酢酸塩、アセチルアセナート塩に含まれるコバルトイオンなどを、幅広く利用できる。
【００７９】
（２）最初に、スルホン酸基を有するイオン交換樹脂の溶液中に、直接所定量の上記コバルトの塩を添加して、この溶液を触媒粉末と混合して触媒層形成用塗工液を調製し、この塗工液を基材上に塗工し、乾燥させることにより触媒層２、３を形成する。
次いで、基材としてポリマーフィルムを用いた場合には、乾燥により形成された触媒層２、３を高分子電解質膜１と積層して、ホットプレスして高分子電解質膜１に熱転写することによって、膜・電極接合体７を得る。また、基材としてガス拡散層４、４´を用いた場合には、乾燥により形成された触媒層２、３を高分子電解質膜１と積層して、ホットプレスして高分子電解質膜１に接合させることによって、膜・電極接合体７を得る。
なお、この方法で基材として高分子電解質膜１を用いた場合には、触媒層２、３を形成することによって膜・電極接合体７が得られる。
【００８０】
（３）膜・電極接合体７を、直接上記のコバルトイオンを含む溶液に浸漬する方法。
この場合、コバルトイオンを含む溶液に浸漬させる前の膜・電極接合体７は、例えば以下の（ａ）〜（ｃ）に示す方法によって形成される。
【００８１】
（ａ）ポリマーフィルム上に、触媒金属とイオン交換樹脂とを含む塗工液を塗布して乾燥することによって触媒層２、３を形成した後に、得られた触媒層２、３を高分子電解質膜１と積層して、ホットプレスして高分子電解質膜１に熱転写する方法。
【００８２】
（ｂ）高分子電解質膜１上に、直接触媒金属とイオン交換樹脂とを含む塗工液を塗布して乾燥する方法。
【００８３】
（ｃ）ガス拡散層４、４´上に、触媒金属とイオン交換樹脂とを含む塗工液を塗布して乾燥させ、触媒層２、３が形成されているガス拡散層４、４´を得る。そして、触媒層２、３が形成されているガス拡散層４、４´を、高分子電解質膜１と、触媒層２、３が高分子電解質膜１と接触するように積層して、ホットプレスして、触媒層２、３を高分子電解質膜１に接合させる方法。
【００８４】
上述の触媒層形成用塗工液の塗工方法としては、アプリケータ、バーコータ、ダイコータ等を使用する方法や、スクリーン印刷法、グラビア印刷法等を適用できる。
【００８５】
なお、触媒層形成用塗工液中には、必要に応じて撥水剤、造孔剤、増粘剤、希釈溶媒等を添加し、電極反応で生成する水の排出性を高めること、触媒層自体の形状安定性を保持すること、塗工時の塗工むらの改善や塗工安定性等を高めることも可能である。
【実施例】
【００８６】
以下、本発明を具体的に実施例（例１、２、４）及び比較例（例３、５〜７）によって説明するが、本発明はこれらに限定されない。
【００８７】
［例１］
ＣＦ2＝ＣＦ2に基づく繰り返し単位とＣＦ2＝ＣＦＯＣＦ2ＣＦ（ＣＦ3）Ｏ（ＣＦ2）2ＳＯ3Ｈに基づく繰り返し単位とからなる共重合体からなる厚さ５０μｍの膜（商品名：フレミオン、旭硝子株式会社製、イオン交換容量１．１ミリ当量／ｇ乾燥樹脂）を、大きさ６ｃｍ×６ｃｍ（面積３６ｃｍ２）に切り出した。
この陽イオン交換膜全体の重さを、乾燥窒素中で１６時間放置した後、乾燥窒素中で測定したところ、０．３６２ｇであった。また、この陽イオン交換膜のイオン交換容量は、１．１ミリ当量／ｇ乾燥樹脂であるため、このイオン交換膜のスルホン酸基の量は、以下の式から、０．３９８ミリ当量であることが算出された。
【００８８】
０．３６２×１．１＝０．３９８（ミリ当量）
【００８９】
次に、この陽イオン交換膜に、スルホン酸基のモル数の約１５％に相当するコバルトイオン（＋２価）を含むように、硝酸コバルト（Ｃｏ（ＮＯ3）2・６Ｈ2Ｏ）１７．３ｍｇを５００ｍＬの蒸留水に溶解し、この中に上記イオン交換膜を浸漬し、室温で４０時間、スターラーを用いて撹拌を行った。
【００９０】
なお、イオン交換膜の浸漬前後の硝酸コバルト溶液をイオンクロマトグラフィーにより分析した結果から、このイオン交換膜のコバルトイオンの含有率は１３％であった。
【００９１】
次に、白金がカーボン担体（比表面積８００ｍ2／ｇ）に触媒全質量の５０質量％含まれるように担持された触媒粉末（エヌ・イーケムキャット株式会社製）１０ｇに、蒸留水５１ｇを混合して混合液を得た。
この混合液に、ＣＦ2＝ＣＦ2／ＣＦ2＝ＣＦＯＣＦ2ＣＦ（ＣＦ3）Ｏ（ＣＦ2）2ＳＯ3Ｈ共重合体（イオン交換容量１．１ミリ当量／ｇ乾燥樹脂、以下「共重合体Ａ」という）をエタノールに分散させた固形分濃度９質量％の液５６ｇを混合して混合物を得た。この混合物をホモジナイザー（商品名：ポリトロン、キネマチカ社製）を使用して混合、粉砕して、触媒層形成用塗工液を作製した。
次に、得られた触媒層形成用塗工液を、ポリプロピレン製の基材上にバーコータで塗工した後、８０℃の乾燥器内で３０分間乾燥させて触媒層を作製した。
【００９２】
なお、触媒層形成前の基材のみの質量と触媒層形成後の基材の質量を測定することにより、触媒層に含まれる単位面積あたりの白金の量を算出したところ、０．５ｍｇ／ｃｍ2であった。
【００９３】
次に、上述のコバルトイオンの含有率が１３％のイオン交換膜を用い、この膜の両面に、基材上に形成された触媒層をそれぞれ配置し、ホットプレス法により熱転写することで、アノード触媒層及びカソード触媒層をイオン交換膜の両面にそれぞれ接合して、膜・電極接合体を得た。
なお、電極面積は２５ｃｍ2であった。
【００９４】
［例２］
白金がカーボン担体（比表面積８００ｍ2／ｇ）に触媒全質量の４６．５質量％含まれるように担持された触媒（田中貴金属工業株式会社製：ＴＥＣ１０Ｅ５０Ｅ）７．０ｇに蒸留水６３．７ｇとエタノール３８．８ｇを混合して混合液を得た。次に、この混合液に共重合体Ａをエタノールに分散させた固形分濃度９．８質量％の液２６．４ｇを混合した。この混合液をホモジナイザー（商品名：ポリトロン、キネマチカ社製）を使用して混合、粉砕させ、これを触媒層形成用塗工液とした。
この触媒層形成用塗工液を、ポリプロピレン製の基材上にバーコータで塗工した後、８０℃の乾燥器内で３０分間乾燥させて触媒層を作製した。
【００９５】
なお、触媒層を形成する前の基材の質量と触媒層を形成した後の基材の質量を測定することにより、触媒層に含まれる単位面積あたりの白金の量を算出したところ、０．６ｍｇ／ｃｍ２であった。触媒層の面積は６ｃｍ×６ｃｍであった。
【００９６】
次に硝酸コバルト・六水和物（Ｃｏ（ＮＯ3）2・６Ｈ2Ｏ）５．８ｍｇ（０．０２ｍｍｏｌ）を３００ｍＬのイオン交換水中に投入した後、スターラーで攪拌させ、ここに上記電極を４枚浸漬させ、１時間ゆっくりと撹拌させた後、７０℃の乾燥機内で３０分間乾燥させた。
イオン交換水中に残存するコバルトイオンの残存量をＩＣＰ発光分析法により定量分析を実施し、触媒層におけるコバルトイオンの含有率を算出したところ、２０％であった。
【００９７】
次に、高分子電解質膜として、例１で用いたものと同じスルホン酸基を有するパーフルオロカーボン重合体からなる厚さ５０μｍのイオン交換膜を用意し、この膜の両面に上記触媒層をそれぞれ配置し、ホットプレス法により転写してアノード触媒層及びカソード触媒層を形成して、電極面積が２５ｃｍ2であり、高分子電解質膜と触媒層からなる膜・電極接合体を得た。
【００９８】
［例３］
高分子電解質膜として、例１で用いたものと同じ市販のイオン交換膜に対して何も処理を施さないものを準備し、次に、この高分子電解質膜を用いて、例１と同様にして膜・電極接合体を得る。
【００９９】
［例４］
例１で用いた硝酸コバルト水溶液のかわりに、硝酸コバルト（Ｃｏ（ＮＯ3）2・６Ｈ2Ｏ）３４ｍｇを５００ｍＬの蒸留水に溶解した水溶液を用いた以外は例１と同様にして、コバルトイオンの含有率が２９％の高分子電解質膜を得る。次に、この高分子電解質膜を用いて、例１と同様にして高分子電解質膜と触媒層からなる膜・電極接合体を得る。
【０１００】
［例５］
例１で用いた硝酸コバルト水溶液のかわりに、硝酸コバルト（Ｃｏ（ＮＯ3）2・６Ｈ2Ｏ）４０ｍｇを５００ｍＬの蒸留水に溶解した水溶液を用いた以外は例１と同様にして、コバルトイオンの含有率が３２．５％の高分子電解質膜を得る。次に、この高分子電解質膜を用いて、例１と同様にして高分子電解質膜と触媒層からなる膜・電極接合体を得る。
【０１０１】
［例６］
硝酸コバルト（Ｃｏ（ＮＯ3）2・６Ｈ2Ｏ）の量を１０ｍｇとしてコバルトイオンの含有率が３６．５％となるように電極を作製した以外は例２と同様に、高分子電解質膜と触媒層からなる膜・電極接合体を得る。
【０１０２】
［例７］
特開２００４−１８５７３号の実施例１に開示されている方法で合成して得られる酢酸マグネシウム四水和物を使用して、スルホン化ポリフェニレンサルファイド膜にマグネシウムイオン（＋２価）を含有させる。このマグネシウムイオンで置換するポリフェニレンサルファイド膜を灰化させた後王水で抽出して、ＩＣＰ発光分析を行うと、−ＳＯ3-基のモル数に対するマグネシウムイオンのモル数は、２５％となる。
次に、上記マグネシウムイオンを含有させたポリフェニレンサルファイド膜からなる高分子電解質膜を用いて、例１と同様に、電極面積が２５ｃｍ2である高分子電解質膜と触媒層からなる膜・電極接合体を得る。
【０１０３】
（評価）
例１〜７で得られた各膜・電極接合体を用いて固体高分子型燃料電池を作製し、常圧にて水素（利用率７０％）／空気（利用率４０％）を供給し、セル温度７０℃、電流密度０．２Ａ／ｃｍ2における固体高分子型燃料電池の初期特性評価及び耐久性評価を実施する。
【０１０４】
最初に、アノード側に供給するガスの露点を５０℃、カソード側に供給するガスの露点を５０℃として、それぞれ水素及び空気を加湿してセル内に供給し、運転初期の出力電圧、５００時間運転した後の出力電圧、１０００時間運転した後の出力電圧を測定する。測定した結果を表１に示す。
【０１０５】
また、上記の評価条件において、カソード側に供給するガスの露点を７０℃に変更した以外は同様にして、運転初期の出力電圧、５００時間運転した後の出力電圧、１０００時間運転した後の出力電圧を測定する。評価結果を表２に示す。
【０１０６】
【表１】
2006210166.tif 000004
【０１０７】
【表２】
2006210166.tif 000005
【図面の簡単な説明】
【０１０８】
【図１】本発明が適用される固体高分子型燃料電池を示す断面図である。
【符号の説明】
【０１０９】
１：高分子電解質膜
２：アノード触媒層
３：カソード触媒層
４、４´：ガス拡散層
５：セパレータ
５ａ：ガス流路
６：ガスシール体
７：膜・電極接合体
【図１】
2006210166.tif 000006